(57)【要約】【課題】バナジウムの捕捉特性に優れた流動接触分解触媒用金属捕捉剤を提供し、その製造方法を提案する。また、劣化を抑制した流動接触分解触媒を提供する。【解決手段】珪素酸化物スラリーを得る工程と、該珪素酸化物スラリーを用いて珪素酸化物の担体に第２族元素を担持し、さらに選択的に希土類元素を担持した金属捕捉剤前駆体を得る工程と、該金属捕捉剤前駆体を洗浄および乾燥し、さらに焼成して金属捕捉剤を得る工程と、を含む製造方法によって、珪素酸化物からなる担体と、該担体に担持された金属成分として第２族元素に加えて選択的に希土類元素の酸化物と、を含む金属捕捉剤を得る。該金属捕捉剤と、ゼオライト成分と、バインダー成分と、粘土鉱物成分と、を含む流動接触分解触媒。【選択図】図１
2020099863.tif 000002
【特許請求の範囲】
【請求項１】
珪素酸化物からなるバインダー、および粘土鉱物と、
第１の金属成分である第２族元素の酸化物とからなり、さらに、
Ｘ線回折分析において、前記第１の金属成分の珪酸塩のピークが検出されないこと、
を特徴とする金属捕捉剤。
【請求項２】
前記金属捕捉剤は、
平均粒子径が４０〜１００μｍの範囲にあり、比表面積が３．０〜１００ｍ２／ｇの範囲にあり、細孔容積が０．０５〜０．５０ｍｌ／ｇの範囲にあることを特徴とする請求項１に記載の金属捕捉剤。
【請求項３】
前記第１の金属成分は、マグネシウムおよびカルシウムであることを特徴とする請求項１または２に記載の金属捕捉剤。
【請求項４】
前記第１の金属成分の含有量は、前記金属捕捉剤に対して、酸化物換算で２０〜８０質量％であることを特徴とする請求項１ないし３のいずれか一項に記載の金属捕捉剤。
【請求項５】
前記金属捕捉剤中のアルカリ金属Ｍの含有量が、酸化物Ｍ２Ｏ換算で５．０質量％以下であることを特徴とする請求項１ないし４のいずれか一項に記載の金属捕捉剤。
【請求項６】
前記金属捕捉剤に、さらに、第２の金属成分である希土類元素の酸化物を含むことを特徴とする請求項１ないし５のいずれか一項に記載の金属捕捉剤。
【請求項７】
前記第２の金属成分は、ランタン及びセリウムから選ばれた１種または２種であることを特徴とする請求項６に記載の金属捕捉剤。
【請求項８】
前記第２の金属成分の含有量は、前記金属捕捉剤に対して、酸化物換算で２０質量％以下であることを特徴とする請求項６または７に記載の金属捕捉剤。
【請求項９】
前記第１の金属成分に対する前記第２の金属成分の含有割合が酸化物換算で０．０１〜０．２０であることを特徴とする請求項６ないし８のいずれか一項に記載の金属捕捉剤。
【請求項１０】
請求項１ないし９のいずれか一項に記載の金属捕捉剤の製造方法であって、
珪素酸化物バインダーに粘土鉱物を加え、珪素酸化物スラリーを得る第１工程と、
前記珪素酸化物スラリーと前記第１の金属成分の化合物を混合し、さらに、選択的に前記第２の金属成分の化合物を混合して、混合スラリーを加熱して金属捕捉剤前駆体を得る第２工程と、
前記金属捕捉剤前駆体を乾燥し、さらに焼成して金属捕捉剤を得る第３工程と、を含むことを特徴とする金属捕捉剤の製造方法。
【請求項１１】
請求項１ないし９のいずれか一項に記載の金属捕捉剤と、ゼオライト成分と、バインダー成分と、粘土鉱物成分と、を含むことを特徴とする流動接触分解触媒。
【請求項１２】
さらに、活性マトリックス成分を有する添加物を含むことを特徴とする請求項１１に記載の流動接触分解触媒。
【発明の詳細な説明】
【技術分野】
【０００１】
本発明は、接触分解反応過程において、流動接触分解触媒の被毒元素の一つであるバナジウムを捕捉固定化する技術分野に関する。
【背景技術】
【０００２】
製油所での残油処理比率の増加を背景とし、残油処理用流動接触分解触媒（ＲＦＣＣ）に関する触媒開発や改良が急務となっている。ＲＦＣＣでの問題点の一つは、原油（または残油）中に含まれる触媒被毒金属（Ｎｉ，Ｖ）の濃度が高く、触媒へのダメージが大きいことにある。この影響を緩和する対策として、この被毒金属と親和性の良い元素（被毒金属捕捉剤）を流動接触分解（ＦＣＣ）触媒中に添加することや、親和性のよい元素を高濃度に含む助触媒（添加剤）を一定量ＦＣＣ触媒にブレンドする方法がある。これらの対策は被毒金属をある一定の結晶相として捕捉し、触媒活性への悪影響を緩和するという考えのもとで取られている方法である。
【０００３】
例えば、原料油中に不純物として存するバナジウムは流動接触分解触媒を再生する再生塔内の雰囲気においてはバナジン酸を形成し、流動接触分解触媒中のゼオライトの結晶破壊や活性低下を引き起こすことが知られている。このため、流動接触分解触媒中にバナジウムの捕捉能を有する構成物を組み込む手法や、前記構成物を添加剤として母体触媒と混合する手法が採用されている。
【０００４】
特許文献１には、流動接触分解触媒に添加しバナジウムを不動態化する添加剤として、遊離酸化マグネシウム及びその場で生成したケイ酸マグネシウムセメントバインダーを含んでなる添加剤およびその製造方法が開示されている。この添加剤は、低い表面積を有し、最小の分解活性を有している。
【０００５】
また特許文献２には、流動接触分解の間の金属不動態化に使われる金属捕捉粒子として、カオリン、酸化マグネシウムまたはマグセシウム水酸化物およびカルシウム炭酸塩からなる乾燥粒子で、少なくとも１０ｗｔ％の酸化マグネシウムを含む粒子が開示されている。
【先行技術文献】
【特許文献】
【０００６】
【特許文献１】特表平０８−５０４３９７号公報
【特許文献２】特表２０１３−５０６５４８号公報
【発明の概要】
【発明が解決しようとする課題】
【０００７】
しかしながら、従来の技術では、流動接触分解触媒の劣化を十分に抑えることができないという問題があった。
本発明の目的は、炭化水素油の接触分解反応過程にて用いられる流動接触分解触媒の被毒元素の一つであるバナジウムを捕捉固定化し、流動接触分解触媒の劣化を抑えることができ、また高い触媒活性を維持できる金属捕捉剤およびその製造方法を提供することにある。更に本発明の他の目的は、その金属捕捉剤を含む流動接触分解触媒を提供することにある。  
【課題を解決するための手段】
【０００８】
このような技術的背景のもと、発明者らは、上記課題を解決すべく鋭意検討した結果、珪素酸化物バインダーおよび粘土鉱物に第２族元素からなる酸化物を、珪酸塩を形成することなく、分散させることで流動接触分解触媒の劣化を抑えた金属捕捉剤が得られることを知見し、本発明を開発するに至った。
【０００９】
前記課題を解決し上記の目的を実現するため開発した本発明は、下記のとおりのものである。すなわち、本発明は、第一に、珪素酸化物からなるバインダー、および粘土鉱物と、  第１の金属成分である第２族元素の酸化物とからなり、さらに、Ｘ線回折分析において、上記第１の金属成分の珪酸塩のピークが検出されないこと、を特徴とする金属捕捉剤を提供する。
【００１０】
なお、本発明にかかる上記金属捕捉剤については、
（１）上記金属捕捉剤の平均粒子径が４０〜１００μｍの範囲にあり、比表面積が３．０〜１００ｍ２／ｇの範囲にあり、細孔容積が、０．０５〜０．５０ｍｌ／ｇの範囲にあること、
（２）上記第１の金属成分は、マグネシウムおよびカルシウムであること、
（３）上記第１の金属成分の含有量は、上記金属捕捉剤に対して、酸化物換算で２０〜８０質量％であること、
（４）上記金属捕捉剤中のアルカリ金属Ｍの含有量が、酸化物Ｍ２Ｏ換算で５．０質量％以下であること、
（５）上記金属捕捉剤に、さらに、第２の金属成分である希土類元素の酸化物を含むこと、
（６）上記第２の金属成分は、ランタン及びセリウムから選ばれた１種または２種であること、  
（７）上記第２の金属成分の含有量は、上記金属捕捉剤に対して、酸化物換算で２０質量％以下であること、
（８）上記第１の金属成分に対する上記第２の金属成分の含有割合が酸化物換算で０．０１〜０．２０であること、
などがより好ましい解決手段になり得るものと考えられる。
【００１１】
また、本発明は、第二に、上記いずれかの金属捕捉剤の製造方法であって、珪素酸化物バインダーに粘土鉱物を加え、珪素酸化物スラリーを得る第１工程と、上記珪素酸化物スラリーと上記第１の金属成分の化合物を混合し、さらに、選択的に上記第２の金属成分の化合物を混合して、混合スラリーを加熱して金属捕捉剤前駆体を得る第２工程と、上記金属捕捉剤前駆体を乾燥し、さらに焼成して金属捕捉剤を得る第３工程と、を含むことを特徴とする金属捕捉剤の製造方法を提案する。
【００１２】
また、本発明は、第三に、上記いずれかの金属捕捉剤と、ゼオライト成分と、バインダー成分と、粘土鉱物成分と、を含むことを特徴とする流動接触分解触媒を提供する。
【００１３】
なお、本発明に係る上記流動接触分解触媒については、
（９）更に活性マトリックス成分を有する添加物を含むこと、
がより好ましい解決手段になり得るものと考えられる。
【発明の効果】
【００１４】
本発明は、金属捕捉剤として、珪素酸化物からなるバインダーに、バナジウム捕捉機能を有する、例えばマグネシウムおよびカルシウムなどの金属成分である第２族元素の酸化物を、珪酸塩を形成することなく、分散させている。このため、流動接触分解触媒の劣化を抑えることができ、しかも使用した各酸化物を有効に利用することができ、言い換えると各酸化物の利用率が高く、各酸化物の使用量を抑えることができる。
【図面の簡単な説明】
【００１５】
【図１】本発明の一実施形態にかかる金属捕捉剤ＭＴＲ−１の６００℃焼成品のＸ線回折強度を示すグラフである。
【図２】比較例にかかる金属捕捉剤ＭＴＲ−ｂの６００℃焼成品のＸ線回折強度を示すグラフである。
【発明を実施するための形態】
【００１６】
以下、本発明の好適な実施の形態について詳細に説明する。
［金属捕捉剤について］
本発明の金属捕捉剤は、珪素酸化物（ＳｉＯ２）からなるバインダー中にバナジウム（Ｖ）の捕捉機能を有する金属酸化物を分散させて構成されている。
【００１７】
＜バインダー成分＞
本発明で使用されるバインダーは、珪素酸化物（ＳｉＯ２）からなる。珪素酸化物以外に、ＡｌやＴｉの酸化物を含んでもよく、ＡｌおよびＴｉから選ばれた１種または２種の酸化物の含有量が、バインダーの質量中、合計で１〜２０質量％であることが好ましい。
【００１８】
本発明の金属捕捉剤のバインダーとして珪素酸化物を用いることにより、シリカ系バインダーに金属成分を分散した金属捕捉剤が、他のチタン酸化物及び／またはアルミナを主成分とする担体に担持した金属捕捉剤より熱的に安定であり、相転移が起こりにくく、さらにバナジウム（Ｖ）の捕捉機能を有する酸化物との相互作用が強く、金属捕捉剤表面に金属成分を容易に分散させやすいという利点がある。
【００１９】
＜粘土鉱物成分＞
粘土鉱物成分としては、カオリン、ハロイサイトなどが使用され、好適にはカオリンが選択される。粘土鉱物成分の含有量としては、０質量％超え４０質量％以下であることが好ましく、さらに、５〜３５質量％であることがより好ましい。粘土鉱物成分は、増量剤のほか、事前に反応液中に投入することで、金属成分（アルカリ土類）とバインダー成分との反応を抑制する機能を有する。
【００２０】
＜金属酸化物成分＞
珪素酸化物（シリカ系）バインダー中に、金属成分として、第２族元素の酸化物またはその前駆物質（以下、第１の金属成分ともいう）と、が添加される。シリカ系バインダー中に前駆物質が添加される場合には、熱処理を行うことで、前駆物質が酸化物となる。
金属成分は、ＭｇおよびＣａの両方含まれることが好ましい。第１の金属成分の含有量は、金属捕捉剤に対して、酸化物換算として２０〜８０質量％であることが好ましい。
【００２１】
第１の金属成分の含有量が酸化物換算として２０質量％より過度に小さいと、反応に必要な金属捕捉能が確保できないおそれがあり、８０質量％より過度に大きいと、金属成分が凝集しやすくなり、分散性を阻害するおそれがある。
【００２２】
ＭｇＯとして１５〜６０質量％、ＣａＯとして５〜２０質量％の範囲にあることが好ましい。
【００２３】
金属成分には、第２の金属成分として、さらに、希土類元素を加えてもよく、例えば、ＬａおよびＣｅから選ばれた１種または２種が含まれることが好ましい。第２の金属成分の含有量は、金属捕捉剤に対して、酸化物換算として２０質量％以下であることが好ましい。第２の金属成分は、第１の金属成分に対して共触媒として働き、含有量が酸化物換算として（第２の金属成分）／（第１の金属成分）の質量割合が０．０１〜０．２０の範囲であることが好ましい。この質量割合が０．０１よりも少なくなると第２の金属による共触媒の効果が小さく、一方、０．２０を越えると、活性金属成分の凝集が進みやすくなり、触媒性能が低下する。
【００２４】
本発明の金属捕捉剤中には、ナトリウム型やリチウム型などのアルカリ金属（Ｍ）が含まれ、Ｍの含有量がＭ２Ｏ酸化物換算で５．０質量％以下であることが好ましい。主触媒には一般にゼオライト成分が含まれており、Ｍ含有量を制御することで、ゼオライトに対するＭ２Ｏの影響（ゼオライトの被毒等）を緩和することが可能となる。さらに、Ｍの含有量が４．５質量％以下であることがより好ましい。
【００２５】
＜金属捕捉剤の物性＞
本発明の金属捕捉剤は、Ｘ線回折分析において、金属成分の珪酸塩のピークが検出されない。金属成分の珪酸塩が形成されないことから、金属成分によるバナジウム等の重金属捕捉能が十分に発揮できると考えられる。
【００２６】
本発明の金属捕捉剤は、平均粒子径が４０〜１００μｍの範囲にあることが好ましい。なお、粒子径評価は、乾式マイクロメッシュシーブ法により測定し、５０質量％値（Ｄ５０）を平均粒子径とした。平均粒子径が４０μｍよりも過度に小さいと金属捕捉効率が低下し、一方、１００μｍよりも過度に大きいと金属捕捉剤の耐摩耗性や強度が低下するおそれがある。さらに、金属捕捉剤の平均粒子径が５０〜９０μｍの範囲であることがより好ましい。
【００２７】
本発明の金属捕捉剤は、ＢＥＴ法で測定した比表面積（ＳＡ）が、３．０〜１００ｍ２／ｇの範囲にあることが好ましい。金属捕捉剤の比表面積が３．０ｍ２／ｇよりも過度に小さいと、酸化物が凝集しやすくなり、金属捕捉効率が低下する。一方、比表面積が１００ｍ２／ｇよりも過度に大きいと、金属捕捉剤として強度が小さくなり、金属捕捉剤としての形状保持性が低下するおそれがある。なお、金属捕捉剤の比表面積は、５〜８０ｍ２／ｇの範囲であることがより好ましい。
【００２８】
本発明の金属捕捉剤の細孔容積は、水のポアフィリング法により測定し、０．０５〜０．５０ｍｌ／ｇの範囲にあることが好ましい。細孔容積が、０．０５ｍｌ／ｇよりも過度に小さいと金属捕捉効率が低下し、一方、０．５０ｍｌ／ｇよりも過度に大きいと、触媒にした時の強度が得られないおそれがある。さらに、金属捕捉剤の細孔容積が、０．０５〜０．４５ｍｌ／ｇの範囲であることがより好ましく、０．０５〜０．４０ｍｌ／ｇの範囲であることがより一層好ましい。なお、細孔容積は細孔直径４１Å（４．１ｎｍ）以上の細孔直径を有する細孔の容積を表す。
【００２９】
本発明の金属捕捉剤の嵩密度（ＡＢＤ）は、０．７０ｇ／ｍｌ以上とすることが好ましい。嵩密度の測定方法は、２５ｍｌのシリンダーを用いて、金属捕捉剤の重量を測定し、単位体積当たりの重量から嵩密度を計算した。嵩密度が０．７０ｇ／ｍｌより低い場合は、耐摩耗性が不十分となり、流動触媒として使用した場合、容易に粉化して触媒が飛散する要因となり、実用的使用に向かないおそれがある。
【００３０】
[金属捕捉剤の製造方法について]
本発明に係る金属捕捉剤の製造方法の１例としては、
（１）珪素酸化物（シリカ系）スラリーを得る第１工程と、
（２）上記珪素酸化物（シリカ系）スラリーに第１の金属成分および、必要に応じて第２の金属成分を添加した、金属捕捉剤前駆体を得る第２工程と、
（３）上記前駆体を乾燥し、さらに焼成して金属捕捉剤を得る第３工程と、を有する。
【００３１】
以下、各工程について説明する。
＜第１工程：珪素酸化物（シリカ系）スラリーを得る工程＞
まず、シリカ系スラリーを調製する。シリカ系スラリーは、たとえばケイ酸ナトリウムやケイ酸カリウムなどのケイ酸塩の水溶液、あるいは、シリカ系のゾルをバインダーとして用いることができ、シリカ系ゾルは、ケイ酸塩の水溶液をイオン交換樹脂に通して陽イオンを除去したものを用いてもよい。この時得られたシリカ系のゲルまたはゾルはケイ素酸化物からなるシリカ系粒子であり、該シリカ系粒子の比表面積は１５０ｍ２／ｇ以上、好ましくは１５５ｍ２／ｇ以上であることが好ましい。ここでいうシリカ系粒子とは、上記のような方法で得られるシリカの水和物あるいは珪素酸化物（シリカ系）スラリーの総称である。シリカ系粒子には、珪素の他にＡｌ、Ｔｉの酸化物前駆体を加えてもよく、これらの含有量はシリカ系粒子に対して酸化物換算の内数で１〜２０質量％の範囲であれば珪素酸化物（シリカ系）バインダー調製時に加えてもよい。
【００３２】
珪素酸化物（シリカ系）バインダーに粘土鉱物を加えるが、該スラリーの調製工程で、シリカ系スラリーを得るとき、あるいは金属成分を珪素酸化物（シリカ系）スラリーに添加するときのいずれか一方の工程で粘土鉱物を加えればよい。
【００３３】
＜第２工程：珪素酸化物（シリカ系）スラリーと金属成分を混合し、金属捕捉剤前駆体を得る工程＞  
上記第１工程で得られたスラリーに、金属成分を溶解して得られる水溶液または金属成分を同時に加えて得られる水溶液を撹拌混合し混合スラリーを得る。
混合条件は、シリカ系スラリー溶液を２０〜９０℃、好ましくは２５〜８０℃に加温して保持し、この溶液の温度の±５℃、好ましくは±２℃、より好ましくは±１℃に加温した金属成分を含む水溶液を、ｐＨが３．０〜１０．０、好ましくは３．５〜９．５、より好ましくは３．５〜９．０になるように、通常５〜２０分、好ましくは７〜１５分の間に連続添加し沈殿を生成させ、混合スラリー（金属捕捉剤前駆体）を得る。
【００３４】
金属成分は、第１の金属成分として第２族元素を用いる。特に、Ｍｇ及びＣａの両方含まれることが好ましい。ここで用いる、ＭｇおよびＣａは、シュウ酸塩、水酸化物、炭酸塩などの化合物を用いることができる。また、酸化物を用いてもよい。
【００３５】
金属成分には、第２の金属成分として希土類元素を加えてもよく、例えば、ＬａまたはＣｅであってもよいし、ＬａおよびＣｅの両方であってもよい。ここで用いる、ＬａおよびＣｅは、シュウ酸塩、水酸化物、炭酸塩などの化合物を用いることができ、同種塩を組み合わせた方が、好ましい。また、該希土類元素の酸化物を用いてもよい。
【００３６】
これら第１または第２の金属成分の原料の粒子径が１００μｍ以下であることが好ましく、場合によっては、粉砕処理して用いることが好ましい。
【００３７】
＜第３工程：金属捕捉剤前駆体を乾燥し、焼成し金属捕捉剤を得る工程＞
第２工程で得られた混合スラリー（金属捕捉剤前駆体）を、１００〜６００℃、好ましくは１１０〜６００℃、さらに好ましくは４００〜６００℃の温度で、０．５〜１０時間、好ましくは１〜８時間の乾燥および／または焼成加熱処理することにより、本発明の金属捕捉剤を製造する。
【００３８】
乾燥は、乾燥機または噴霧乾燥であってもよい。噴霧乾燥の方がより実用的である。噴霧乾燥条件は、下記条件内で行うことが好ましい。
詳細には、第２工程で得られた混合スラリーを噴霧乾燥機のスラリー貯槽に充填し、１２０〜４５０℃の範囲の例えば２３０℃に調整された気流（例えば空気）が流れる乾燥チャンバー内にスラリーを噴霧することにより、噴霧乾燥粒子が得られる。スラリーの噴霧乾燥によって上記気流の温度は低下するが、乾燥チャンバーの出口の温度は、ヒーターなどを用いて５０〜３００℃の範囲の例えば１２０℃に維持される。
【００３９】
該乾燥粒子は、下記洗浄を行う前に予備焼成を行ってもよい。予備焼成は、２００〜５００℃程度の温度範囲で、０．５〜５時間以内で行ってもよい。予備焼成を行うことで、後段の洗浄による構成成分の溶出や金属捕捉剤の崩壊を防止することができる。
【００４０】
該乾燥粒子は、副生成物を除去するために洗浄処理することが好ましい。洗浄処理を行う場合は、詳細には温水（４０〜８０℃）で固液比が１：３から１：５０、撹拌時間として３〜３０分程度で洗浄することで、本願の金属捕捉剤に含まれるアルカリ金属Ｍの含有量を低下させることができる。本願金属捕捉剤に含まれるＭ含有量は、Ｍ２Ｏ換算で５．０質量％以下が好ましく、さらに４．５質量％以下であることがさらに好ましい。Ｍ含有量を制御することで、主触媒に含まれているゼオライトに対するＭ２Ｏの影響（ゼオライトの被毒等）を緩和することが可能となる。ここで、アルカリ金属Ｍとしては、ＮａやＬｉ、Ｋなどがあげられる。
【００４１】
さらに、焼成処理を行う場合は、詳細には、３００〜７００℃の範囲の例えば６００℃に調整された空気雰囲気下で上記噴霧乾燥粒子の焼成を行う。焼成温度が３００℃より過度に低いと、残存水分による操作性が悪くなり、また金属成分の分散状態が均一になりにくいおそれがあり、７００℃を過度に超えると、金属成分が凝集を起こしたり、金属成分の珪酸塩が生成したりしやすくなるおそれがあるので好ましくない。
【００４２】
本願金属捕捉剤の粒度調整のために、焼成後に適度に粉砕処理を施しても良い。
【００４３】
[流動接触分解触媒について]
本発明の流動接触分解触媒（以下、本発明触媒という）には、少なくとも上記金属捕捉剤やゼオライト成分、バインダー成分、粘土鉱物成分が含まれる。該触媒を使用した接触分解処理は、固定床反応装置に触媒を充填して水素雰囲気下、高温高圧条件で行なわれる。
【００４４】
＜金属捕捉剤＞
本発明触媒には、上記金属捕捉剤が１〜１０質量％の範囲で含まれる。金属捕捉剤が、１質量％より少ないと、金属を捕捉して触媒の被毒を抑える効果が十分ではないおそれがある。一方、１０質量％を超えると触媒中のゼオライト比率が低下し触媒活性面で悪影響を及ぼすとともに、過剰の活性金属成分がゼオライトの被毒等の活性面への悪影響の要因ともなるので好ましくない。
【００４５】
＜バインダー成分＞
本発明触媒には、バインダー成分が５〜３０質量％範囲で含まれる。バインダー成分の含有量が５質量％よりも少ないと、嵩密度が低くなりすぎたり、耐摩耗性が不十分となったりするおそれがある。一方、バインダー成分の含有量が３０質量％よりも多いと、余剰のバインダー成分が細孔閉塞等を引き起こし、活性が不十分となるおそれがある。なお、バインダー成分の含有量は、５〜２５質量％の範囲が好ましく、さらに好ましくは１０〜２０質量％の範囲である。
【００４６】
本発明触媒に用いられるバインダー成分としては、シリカまたはアルミナを主成分（バインダー成分中５０質量％以上含有を意味する）とするものを用いることができる。バインダー成分として、シリカゾルなどのシリカ系バインダーや、塩基性塩化アルミニウム等のアルミニウム化合物バインダーを用いることができる。そのうちシリカ系バインダーとしては、シリカゾルの他に、ナトリウム型、リチウム型、酸型等のコロイダルシリカも使用することができる。アルミニウム化合物バインダーとしては、塩基性塩化アルミニウムの他に、重リン酸アルミニウム溶液、ジブサイト、バイアライト、ベーマイト、ベントナイト、結晶性アルミナなどを酸溶液中に溶解させた粒子や、ベーマイトゲル、無定形のアルミナゲルを水溶液中に分散させた粒子、あるいはアルミナゾルも使用することができる。これらは単独で、もしくは混合して、または複合して用いることができる。
【００４７】
＜アルミナバインダー＞
本発明触媒に使用するバインダーの一例として、アルミナバインダーについて詳細に説明する。アルミナバインダーの原料としては、例えば塩基性塩化アルミニウム（［Ａｌ２（ＯＨ）ｎＣｌ６-ｎ］ｍ（但し、０＜ｎ＜６、ｍ≦１０））を用いることができる。塩基性塩化アルミニウムは、ゼオライトなどに含まれるアルミニウム及びナトリウムやカリウムなどのカチオンの存在下で２００〜４５０℃程度の比較的低温で分解する。この結果、塩基性塩化アルミニウムの一部が分解して、水酸化アルミニウムなどの分解物が存在するサイトがゼオライトの近傍に形成されるものと考えられる。さらに分解した塩基性塩化アルミニウムを３００〜６００℃の範囲の温度で焼成することにより、アルミナバインダー（アルミナ）が形成される。このとき、ゼオライト近傍の分解物が焼成されてアルミナバインダーになる際に、細孔径が４ｎｍ以上、５０ｎｍ以下の範囲のメソ孔が比較的多く形成され、本発明触媒の比表面積を増大させることができると推定される。一方で、耐摩耗性を低下させる要因となる、細孔径が５０ｎｍより大きく、１０００ｎｍ以下の範囲のマクロ孔の形成を抑えることも確認している。
【００４８】
本発明触媒においてアルミナバインダーは、マトリックス成分中のアルミナとして検出される。アルミナバインダーは、マトリックス成分の一部を構成すると共に、ゼオライトとマトリックス成分を結合する目的で添加される。
【００４９】
＜ゼオライト＞
本発明触媒にはゼオライト成分（結晶性アルミナシリケート）が含まれる。ゼオライトは、接触分解プロセス、特に流動接触分解プロセスにて炭化水素供給原料油に対する接触分解活性を持つゼオライトであれば、特段の限定はない。例えば、フォージャサイトゼオライトやＺＳＭゼオライト、βゼオライト、モルデナイトゼオライト、天然ゼオライトから選択された１種、または２種以上のゼオライトを含むことができる。好適には本発明触媒は、合成フォージャサイトゼオライトであるＵＳＹ型（Ultra-Stable Y-Type）を含むことが望ましい。
【００５０】
本発明触媒には、ゼオライト成分が１０〜５０質量％の範囲で含まれる。ゼオライト成分の含有量が１０質量％よりも少ないと、ゼオライトが少ないために活性が不十分となるおそれがある。一方、ゼオライトの含有量が５０質量％よりも多いと、活性が高すぎて過分解となり、選択性が低下する場合があり、また、ゼオライト以外のマトリックス成分の含有量が少なくなるために嵩密度が低くなりすぎたり、耐摩耗性が不十分となったり、流動触媒として使用した場合、容易に粉化して触媒が飛散する要因ともなるおそれがある。なお、ゼオライト成分の含有量は１５〜４５質量％の範囲が好ましく、さらに好ましくは２０〜４０質量％の範囲である。
【００５１】
＜粘土鉱物成分＞
粘土鉱物成分としては、カオリンやハロイサイトなどが使用され、好適にはカオリンが選択される。
本発明触媒には、粘土鉱物成分が１０〜４０質量％の範囲で含まれる。粘土鉱物の含有量が１０質量％よりも少ないと、細孔構造の維持や触媒形状の悪化を引き起こすとともに。耐摩耗性や流動性が不十分となる。一方、粘土鉱物の含有量が４０質量％よりも多いと、主要な活性成分であるゼオライトの含有量が低くなり、分解活性が不十分となる場合がある。なお、粘土鉱物成分の含有量は１５〜４０質量％の範囲が好ましく、さらに好ましくは２０〜３５質量％の範囲である。
【００５２】
＜添加物＞
本発明の流動接触分解触媒は、前述の金属捕捉剤、ゼオライト成分、バインダー成分、粘土鉱物成分に加え、他の添加物を加えてもよい。添加物としては、活性マトリックス成分、オクタン価向上や低級オレフィン成分を増加させる成分等を例示することができる。
【００５３】
活性マトリックス成分としては、活性アルミナやシリカ−アルミナ、シリカ−マグネシア、アルミナ−マグネシア、シリカ−マグネシア−アルミナなどの固体酸を有する物質が挙げられる。
本発明触媒には、活性マトリックス成分が１〜３０質量％、好ましくは５〜２５質量％、さらに好ましくは５〜２０質量％の範囲で含んでもよい。活性マトリックス成分の含有量が１質量％よりも少ないと、マトリックスでの粗分解能が十分得られず、活性面で悪影響を与えるとともに、嵩密度の低下や耐摩耗性や流動性の悪化を引き起こすことが懸念される。一方、活性マトリックス成分の含有量が３０質量％よりも多いと、主要な活性成分であるゼオライトの含有量が低くなり、分解活性が不十分となる場合がある。
【００５４】
＜平均粒子径＞
本発明触媒は、触媒試料の粒度分布の測定を、堀場製作所（株）製レーザー回折・散乱式粒度分布測定装置（ＬＡ−９５０Ｖ２）にて行うことができる。具体的には、光線透過率が７０〜９５％の範囲となるように試料を溶媒（水）に投入し、循環速度  ２．８Ｌ／ｍｉｎ，超音波  ３ｍｉｎ、反復回数  ３０で測定した。メディアン径（Ｄ５０）を平均粒子径として採用し、本発明の流動接触分解触媒の平均粒子径は、４０〜９０μｍが好適であり、５０〜８０μｍがより一層好ましい。
【００５５】
＜比表面積（ＳＡ）＞
本発明触媒は、ＢＥＴ（Ｂｒｕｎａｕｅｒ−Ｅｍｍｅｔｔ−Ｔｅｌｌｅｒ）法で測定した比表面積が、１８０〜３２０ｍ２／ｇの範囲であることが好ましい。比表面積が、１８０ｍ２／ｇよりも小さいと、流動接触分解プロセスなどにおいて短い接触時間で接触分解反応を十分に進行させることができないおそれがある。一方、３２０ｍ２／ｇより大きいと流動接触分解触媒として、十分な強度が得られないおそれがある。  
【００５６】
＜細孔容積（ＰＶ）＞
本発明触媒は、水のポアフィリング法により測定した全細孔径範囲の細孔容積（ＰＶ）が０．２５〜０．４５ｍｌ／ｇ、好適には０．２６〜０．３５ｍｌ／ｇの範囲内にあることが好ましい。細孔容積が０．２５ｍｌ／ｇを下回ると、十分な接触分解活性が得られないおそれがある。一方で、細孔容積が０．４５ｍｌ／ｇを超えるものは触媒強度が低下するおそれがある。
【００５７】
＜嵩密度（ＡＢＤ）＞
本発明触媒の嵩密度（ＡＢＤ）の測定方法は、２５ｍｌのシリンダーを用いて、流動接触分解触媒の重量を測定し、単位体積当たりの重量から嵩密度を計算した。嵩密度は０.７０ｇ／ｍｌを下限とすることが好ましい。嵩密度が０．７０ｇ／ｍｌより低い場合は、耐摩耗性が不十分となり、流動触媒として使用した場合、容易に粉化して触媒が飛散する要因となるおそれがある。
【００５８】
[流動接触分解触媒の製造方法]
本発明の流動接触分解触媒は、例えばゼオライト（結晶性アルミナシリケート）と、アルミナバインダーと、粘土鉱物成分と、既述の添加物と、本発明の金属捕捉剤と、を含むスラリーを調整し、噴霧乾燥を行い、噴霧乾燥して得られた粉体を例えばマッフル炉にて例えば４００〜６００℃で、０．５〜１０時間焼成して得られる。
【実施例１】
【００５９】
［ＭＴＲ−１］金属捕捉剤ＭＴＲ−１の調製  （ＭｇＯ＝５０％, ＣａＯ＝１５％組成）
Ｎａ２Ｏとして、０．２８質量％含む希釈水酸化ナトリウム水溶液に対して、カオリン（固形分８１質量％）３５７．７ｇを添加した。上記スラリーをＳｉＯ２として２４質量％の水ガラス９３７．５ｇに添加した（第１工程）。次いでこの撹拌混合溶液（２５℃）に、酸化マグネシウムスラリー３０００ｇ（ＭｇＯとして２５質量％、２５℃）、炭酸カルシウムスラリー９００ｇ（ＣａＯとして２５質量％、２５℃）を添加し、沈殿を生成させ、原料スラリーを得た（第２工程）。その後、ホモジナイザーを用いて分散処理を行った。
原料スラリーを液滴として入口温度が２１０℃, 出口温度が１３０℃の噴霧乾燥機で噴霧乾燥を行い、平均粒子径が６５μｍの球状粒子を得た。この噴霧乾燥粒子を電気炉にて空気雰囲気下、２５０℃にて１時間焼成し、焼成粒子とした。
６０℃の純水２０００ｇに、得られた焼成粒子２００ｇを添加し、１０分間撹拌した。これを吸引濾過した後、濾過残渣を６０℃の純水２０００ｇで洗浄し、洗浄粒子を得た。洗浄粒子を１２０℃で８時間乾燥して、６００℃にて２時間焼成することで金属捕捉剤ＭＴＲ−１を得た（第３工程）。
【００６０】
［ＭＴＲ−２］金属捕捉剤ＭＴＲ−２の調製  （ＭｇＯ＝５０％、ＣａＯ＝１０％組成）
カオリンを４４７．２ｇ、炭酸カルシウムスラリー６００ｇに変更した以外は、ＭＴＲ−１の調製と同様にして、金属捕捉剤ＭＴＲ−２を得た。
【００６１】
［ＭＴＲ−３］金属捕捉剤ＭＴＲ−３の調製  （ＭｇＯ＝３０％、ＣａＯ＝１０％組成）
カオリンを８０４．９ｇ、水ガラス（ＳｉＯ２として２４質量％）１２５０ｇ、酸化マグネシウムスラリー１８００ｇ、炭酸カルシウムスラリー６００ｇに変更した以外は、ＭＴＲ−１の調製と同様にして、金属捕捉剤ＭＴＲ−３を得た。
【００６２】
［ＭＴＲ−４］金属捕捉剤ＭＴＲ−４の調製  （ＭｇＯ＝５０％、ＣａＯ＝１０％、Ｌａ２Ｏ３＝５％組成）
カオリンを３６４．５ｇ、酸化マグネシウムスラリー３０００ｇ、炭酸カルシウムスラリー６００ｇ、  炭酸ランタンスラリー２５０ｇ（Ｌａ２Ｏ３として３０質量％）に変更した以外は、ＭＴＲ−１の調製と同様にして、金属捕捉剤ＭＴＲ−４を得た。
【００６３】
［ＭＴＲ−ａ］金属捕捉剤ＭＴＲ−ａの調製  （ＭｇＯ＝７０％，ＣａＯ＝２０％）粘土鉱物不使用
ＳｉＯ２として２４質量％の水ガラス６２５ｇに、酸化マグネシウムスラリー４２００ｇ（ＭｇＯとして２５質量％）、炭酸カルシウムスラリー１２００ｇ（ＣａＯとして２５質量％）を添加し、原料スラリーに変更した以外は、ＭＴＲ−１の調製と同様にして、金属捕捉剤ＭＴＲ−aを得た。
【００６４】
［ＭＴＲ−ｂ］金属捕捉剤ＭＴＲ−bの調製  （ＭｇＯ＝１０％、ＣａＯ＝５％）
カオリンを２４３７．５ｇ、水ガラス１２５０ｇ、酸化マグネシウムスラリー６００ｇ、炭酸カルシウムスラリー３００ｇに変更した以外は、ＭＴＲ−１の調製と同様にして、金属捕捉剤ＭＴＲ−ｂを得た。
【００６５】
［ＭＴＲ−ｃ］金属捕捉剤ＭＴＲ−ｃの調製  （Ｎａ２Ｏを規定量以上に含む系）
カオリンを４７７．０ｇ、水ガラス１６６６．７ｇ、酸化マグネシウムスラリー４０００ｇ、炭酸カルシウムスラリー８００ｇに変更した以外は、ＭＴＲ−１の調製と同様にして噴霧乾燥処理を行い、その後の２５０℃焼成と洗浄は行わず、噴霧乾燥粒子を直接６００℃にて２時間焼成を行うことで、Ｎａ２Ｏを規定量以上に含む金属捕捉材ＭＴＲ−ｃを得た。
【００６６】
［ＭＴＲ−ｄ］金属捕捉剤ＭＴＲ−ｄの調製  （Ｌａ２Ｏ３を規定量以上に含む系）
カオリンを１６８７．５ｇ、水ガラス９３７．５ｇ、酸化マグネシウムスラリー１２００ｇ、炭酸カルシウムスラリー６００ｇ、炭酸ランタンスラリー５００ｇ（Ｌａ２Ｏ３として３０質量％）に変更した以外は、ＭＴＲ−１の調製と同様にして、金属捕捉剤ＭＴＲ−ｄを得た。
【００６７】
［金属捕捉剤の物性解析結果］
上記で調整した各金属捕捉剤の成分組成および６００℃焼成品の性能をまとめて表１に示す。性能として、嵩密度（ＡＢＤ）、細孔容積（ＰＶ）、比表面積（ＳＡ）およびＸ線回折により同定した珪酸塩の有無を記載した。図１に実施例１で調整した本発明の一実施形態である金属捕捉剤ＭＴＲ−１の６００℃焼成品のＸ線回折強度グラフを示す。得られたＸ線回折強度ピークは、炭酸カルシウム（ＣａＣＯ３）およびマグネシア（ＭｇＯ）に関するもののみで、ＣａやＭｇの珪酸塩のピークは現れなかった。ＭＴＲ−２、３および４のＸ線回折結果では、ＭＴＲ−１と同様、珪酸塩のピークは見られなかった。図２にＭＴＲ−ｂの６００℃焼成品のＸ線回折強度グラフを示す。得られたＸ線回折強度ピークには、珪酸塩（Ｍｇ２ＳｉＯ４）のピークが現れている。ＭＴＲ−ａ、ｃおよびｄのＸ線回折結果にも、明確な珪酸マグネシウムまたは珪酸カルシウムの回折強度ピークが現れた。ＭＴＲ−１〜４は、成分組成が好適範囲にあり、嵩密度（ＡＢＤ）、細孔容積（ＰＶ）および比表面積（ＳＡ）がすべて金属捕捉剤として好適範囲にあった。一方、ＭＴＲ−ａは嵩密度が好適範囲より低く、ＭＴＲ−ｂは細孔容積と比表面積が好適範囲より低く、ＭＴＲ−ｄは比表面積が好適範囲より低かった。また、ＭＴＲ−ｃは、Ｎａ２Ｏ含有量が好適範囲より高かった。
【００６８】
【表１】
2020099863.tif 000003
【実施例２】
【００６９】
［金属捕捉剤を含む流動接触分解触媒の性能評価］
金属捕捉剤の添加効果を確認するために、アルミナバインダーを用いた流動接触分解触媒組成物に対して、上記で製造した金属捕捉剤ＭＴＲ−１、２およびｃを質量比で５％ブレンドし評価用の流動接触分解触媒を調製し、性能評価を行った。用いた流動接触分解触媒は、アルミナバインダーを１２．５質量％、ゼオライトを２５質量％、活性アルミナを３５質量％、カオリンを１８質量％、希土類元素をＲＥ２Ｏ３として４．５質量％を含むものであり、比表面積は２７６ｍ２／ｇ、細孔容積は、０．３６ｍｌ／ｇである。
【００７０】
＜金属捕捉剤とブレンドするための流動接触分解触媒組成物の調製＞
濃度がアルミナ換算で２２．８３質量％の塩基性塩化アルミニウム水溶液５４７．５ｇと純水５９３．２ｇとを混合し撹拌した。次いでこの混合溶液に、濃度３０質量％ゼオライトスラリーを８３３．３ｇ添加するとともに、添加物として粘土鉱物成分であるカオリン（固形分８１質量％）２２２．５ｇ、活性マトリックス成分である活性アルミナ（固形分７７質量％）４５３．９ｇ、ＲＥ２Ｏ３濃度として２１．７４質量％の塩化ランタン水溶液２０７．０ｇを順次添加し、原料スラリーを得た。ホモジナイザ―を用いて分散処理を行い、得られた原料スラリーは固形分濃度が３５％、ｐＨが４．９であった。
【００７１】
原料スラリーを液滴として入口温度が２５０℃、  出口温度が１５０℃の噴霧乾燥機で噴霧乾燥を行い、平均粒子径が６５μｍの球状粒子を得た。この噴霧乾燥粒子を電気炉にて空気雰囲気下で４５０℃にて１時間焼成し、焼成粒子を得た。
６０℃の純水１５００ｇに、得られた焼成粒子３００ｇを添加し、５分間撹拌した。このスラリーのｐＨは３．６であった。吸引濾過した後、濾過残渣を６０℃の純水１５００ｇで洗浄し、洗浄粒子ケーキ（１）を得た。
６０℃の純水１５００ｇと洗浄粒子ケーキ（１）を混合し、再懸濁した後、硫酸アンモニウム３０．５ｇを添加し、２０分間撹拌した。吸引濾過した後、濾過残渣を６０℃の純水１５００ｇで洗浄し、洗浄粒子ケーキ（１´）を得た。
６０℃の純水１５００ｇと洗浄粒子ケーキ（１´）を混合し、再懸濁した後、ゼオライトのイオン交換用の多価のカチオン源である２２質量％の塩化ランタン水溶液２９ｇを添加し、２０分間撹拌した。吸引濾過した後、濾過残渣粒子を６０℃の純水１５００ｇで洗浄した。この操作を２回行った後、濾過残渣粒子を１３５℃で２時間乾燥して、流動接触分解触媒組成物を得た。
【００７２】
[触媒の性能評価試験]
上記のようにして得た触媒組成物に各金属捕捉剤をブレンドした流動接触分解触媒を調製し、ＡＣＥ−ＭＡＴ（Advanced  Cracking  Evaluation-Micro  Activity  Test）を用い、同一原油、同一反応条件下で触媒の性能評価試験を行った。各触媒の性能評価試験の結果を表２に示す。転化率は触媒／通油量の質量比（Ｃ／Ｏ）が３．７５の場合を、各収率は、同一転化率での値を示し、原料油の質量に対する生成油中の各成分の質量の百分率で表す。
ただし、これらの性能評価試験を行う前に、各触媒の表面に、予めニッケルおよびバナジウムをそれぞれ１０００質量ｐｐｍ（ニッケルの質量を触媒の質量で除算している）および２０００質量ｐｐｍ（バナジウムの質量を触媒の質量で除算している）沈着させ、次いでスチーミングして擬平衡化処理を行った。具体的には、各触媒を予め６００℃で２時間焼成した後、所定量のナフテン酸ニッケル、およびナフテン酸バナジウムのトルエン溶液を吸収させ、次いで１１０℃で乾燥後、６００℃で１．５時間焼成し、次いで７８０℃で１３時間スチーム処理を行った。
性能評価試験における運転条件は以下の通りである。
原料油：原油の脱硫常圧残渣油（ＤＳＡＲ）＋脱硫減圧軽油（ＤＳＶＧＯ）（５０＋５０）
触媒／通油量の質量比（Ｃ／Ｏ）：３．７５、５．０
反応温度：５２０℃
１）転化率＝１００−（ＬＣＯ＋ＨＣＯ＋ＣＬＯ）  （質量％）
２）触媒／油の質量比を３．７５、５．０にて測定し、同一転化率（＝７３質量％）での各収率を内挿して求めた。
３）ガソリンの沸点範囲：３０〜２１６℃  （Ｇａｓｏｌｉｎｅ）
４）ＬＣＯの沸点範囲：２１６〜３４３℃（ＬＣＯ：Light Cycle Oil）
５）ＨＣＯおよびＣＬＯの沸点範囲：３４３℃＋（ＨＣＯ：Heavy Cycle Oil、ＣＬＯ：Clarified Oil）
６）ＬＰＧ（液化石油ガス）
７）Ｄｒｙ  Ｇａｓ：メタン、エタンおよびエチレン
【００７３】
【表２】
2020099863.tif 000004
【００７４】
［触媒の活性評価結果］
触媒の活性評価結果（表２）によれば、実施例１にて調製した金属捕捉剤ＭＴＲ−１および２を５％含む触媒（発明例）での性能評価結果（同一Ｃ／Ｏ＝３．７５にて比較）は、金属捕捉剤を含まない母体触媒１００％の場合（テストＮｏ．１：基準）に比べて、転化率が増加し、Ｈ２、Ｄｒｙ  ＧａｓおよびＣｏｋｅ収率の低下ならびにＧａｓｏｌｉｎｅおよびＬＰＧ収率の増加が明らかである。珪酸塩を有する金属捕捉剤ＭＴＲ-ｃを添加した触媒では、発明例のＭＴＲ−１やＭＴＲ−２を添加した触媒に比較して、特に、Ｇａｓｏｌｉｎｅ、Ｃｏｋｅ選択性の改善が低い。
【図１】
2020099863.tif 000005
【図２】
2020099863.tif 000006